【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  ゴム状重合体にスチレン系重合体がグラフトしてなり分散相を形成するゴム状重合体粒子と、連続相を形成するスチレン系重合体で構成され、ラジカル重合によって得られるゴム変性スチレン系樹脂組成物であって、該樹脂組成物中のスチレン２量体及びスチレン３量体の含有量の合計が２５００ｐｐｍ以下であり、かつ
（Ａ）該ゴム状重合体粒子のゲル分Ｇが１０〜２５％であり、
（Ｂ）該ゴム状重合体粒子の中位径ｄｖが０．３〜２．０μｍであり、
（Ｃ）該ゴム状重合体粒子中、２．５μｍ以上の粒径を有するゴム状重合体粒子の体積分率φが１０％未満であり、
（Ｄ）該ゴム状重合体粒子のゲル膨潤度ＳＩが９．０〜１２．０であり、
（Ｅ）ゲル分Ｇと中位径ｄｖとゲル膨潤度ＳＩの関係が式（１）において、７００≦Ｋ≦６０００を満足することを特徴とする、食品包装材料に適したゴム変性スチレン系樹脂組成物
Ｋ＝ｅｘｐ（Ｇ／８）×ｅｘｐ（ｄｖ／２）×ＳＩ２    ・・・（１）
【請求項２】  請求項１記載のゴム変性スチレン系樹脂組成物が連続的にラジカル重合によって得られるゴム変性スチレン系樹脂、または該ゴム変性スチレン系樹脂とラジカル重合によって得られるゴム成分を含有しないスチレン系樹脂との混合物を主成分としてなり、かつゴム変性スチレン系樹脂が、
（Ｆ）１時間半減期温度が１０５〜１１５℃の範囲にある有機過酸化物重合開始剤をスチレン系単量体に対して８００〜１２００ｐｐｍ使用し、
（Ｇ）スチレン系単量体の重合転化率が少なくとも６０％に到達するまで、開始剤の残存量が１００ｐｐｍ以上を維持する温度条件下にて重合を進行させ、
（Ｈ）重合工程出口におけるスチレン系単量体の重合転化率が９０％以上かつ開始剤の残存量が１０ｐｐｍ以下となるまで、開始剤の１時間半減期温度に対して２０℃を越えない重合温度範囲にて重合を進行させ得られることを特徴とする、食品包装材料に適したゴム変性スチレン系樹脂組成物
【請求項３】  請求項１記載のゴム変性スチレン系樹脂組成物を主体としてなる層をすくなくとも表層に１層有する食品包装用多層シート
【請求項４】  請求項１記載のゴム変性スチレン系樹脂組成物を主体としてなる層をポリスチレン系樹脂発泡シートからなる食品包装用多層シートに積層させた食品包装用多層シート
【請求項５】  請求項１記載のゴム変性スチレン系樹脂組成物を主体としてなる層が厚み１０〜１０００μｍのフィルムであることを特徴とする請求項３又は４記載の食品包装用多層シート
【請求項６】  請求項３〜５のいずれか１項記載の食品包装用多層シートを成形してなり、請求項１記載のゴム変性スチレン系樹脂組成物を主体としてなる層が容器の内側になるよう成形した食品包装容器
【請求項７】  スチレン２量体及びスチレン３量体のｎ−ヘプタンへの溶出量の合計が５０ｐｐｂ以下であることを特徴とする請求項６記載の食品包装容器
【手続補正２】
【補正対象書類名】明細書
【補正対象項目名】０００１
【補正方法】変更
【補正の内容】
【０００１】
【発明の属する技術分野】
本発明はラジカル重合にて製造したスチレン２量体及びスチレン３量体の溶出率がきわめて少なく、かつ強度に優れる食品包装用スチレン系樹脂組成物及び該樹脂組成物を成形してなる多層シート及び該シートを成形してなる食品容器に関する。
【手続補正３】
【補正対象書類名】明細書
【補正対象項目名】０００７
【補正方法】変更
【補正の内容】
【０００７】
【発明が解決しようとする課題】
本発明の解決しようとする課題は、スチレン２量体及びスチレン３量体の溶出量がきわめて少なく、かつ強度に優れた、ラジカル重合法、好ましくは塊状ラジカル重合法にて製造した食品包装材料用ゴム変性スチレン系樹脂組成物、及び該樹脂組成物を成形してなる多層シート及び該シートを成形してなる食品容器を提案しようとするものである。
【手続補正４】
【補正対象書類名】明細書
【補正対象項目名】０００９
【補正方法】変更
【補正の内容】
【０００９】
すなわち本発明は、ゴム状重合体にスチレン系重合体がグラフトしてなり、分散相を形成するゴム状重合体粒子と、連続相を形成するスチレン系重合体で構成されるラジカル重合によって得られるゴム変性スチレン系樹脂組成物であって、該樹脂組成物中のスチレン２量体及びスチレン３量体の含有量の合計が２５００ｐｐｍ以下であり、かつ
（Ａ）該ゴム状重合体粒子のゲル分Ｇが１０〜２５％であり、
（Ｂ）該ゴム状重合体粒子の中位径ｄｖが０．３〜２．０μｍであり、
（Ｃ）該ゴム状重合体粒子中、２．５μｍ以上の粒径を有するゴム状重合体粒子の体積分率φが１０％未満であり、
（Ｄ）該ゴム状重合体粒子のゲル膨潤度ＳＩが９．０〜１２．０であり、
（Ｅ）ゲル分Ｇと中位径ｄｖとゲル膨潤度ＳＩの関係が式（１）において、７００≦Ｋ≦６０００を満足することを特徴とする、食品包装容器に適したゴム変性スチレン系樹脂組成物に関する。
Ｋ＝ｅｘｐ（Ｇ／８）×ｅｘｐ（ｄｖ／２）×ＳＩ２    ・・・（１）
【手続補正５】
【補正対象書類名】明細書
【補正対象項目名】００１０
【補正方法】変更
【補正の内容】
【００１０】
【発明の実施の形態】
以下に本発明を詳しく説明する。本発明のゴム変性スチレン系樹脂組成物は、ゴム状重合体にスチレン系重合体がグラフトしてなり、分散相を形成するゴム状重合体粒子と、連続相を形成するスチレン系重合体で構成されるが、基本的にはゴム状重合体の存在下、スチレン系単量体をラジカル重合して得られるゴム変性スチレン系樹脂、または該ゴム変性スチレン系樹脂とゴム成分を含有しないスチレン系樹脂との混合物を主成分としてなる。スチレン系単量体は、スチレン、α −メチルスチレン、ｏ−メチルスチレン、ｍ−メチルスチレン、ｐ−メチルスチレン等の公知のものが使用できるが、好ましくはスチレンである。スチレン系単量体は単独で使用することも混合物として使用することもできる。また、これらのスチレン系単量体と共重合可能なアクリロニトリル、（メタ）アクリル酸、（メタ）アクリル酸エステル等のスチレン系単量体以外の単量体も、ゴム変性スチレン系樹脂組成物の性能を損なわない程度、すなわちスチレン系単量体１００質量部に対し、５質量部以下なら添加して重合したものであっても良い。さらに本発明ではジビニルベンゼン等の架橋剤をスチレン系単量体１００質量部に対し、１質量部未満を添加して重合したものであっても差し支えない。
【手続補正６】
【補正対象書類名】明細書
【補正対象項目名】００１３
【補正方法】変更
【補正の内容】
【００１３】
ゴム変性スチレン系樹脂の重合工程においては、スチレン系単量体の重合転化率が少なくとも６０％に到達するまで、開始剤の残存量が１００ｐｐｍ以上を維持する温度条件下にて重合を進行させ、重合工程出口におけるスチレン系単量体の重合転化率が９０%以上かつ開始剤の残存量が１０ｐｐｍ以下となるまで、開始剤の１ 時間半減期温度に対して２０℃を超えない温度範囲にて重合を進行させることが好ましい。なお、開始剤の残存量は、下記の式（３）に、使用する開始剤の特性値（頻度因子、活性化エネルギー）、開始剤濃度、及び処理温度を代入することにより算出したｃ値と、重合工程における滞留時間から式（２）を用いて算出することができる。
［Ｉ］＝［Ｉ］０×ｅｘｐ（−ｃｔ）  ・・・（２）
ｃ＝Ａ×ｅｘｐ（−Ｅａ／ＲＴ）          ・・・（３）